【手続補正書】
【提出日】平成15年12月26日(2003.12.26)
【手続補正１】
【補正対象書類名】特許請求の範囲
【補正対象項目名】全文
【補正方法】変更
【補正の内容】
【特許請求の範囲】
【請求項１】
以下の式（Ｉ）：
【化１】
2004534872.tif 000001
の構造を有するモノマー単位からなる共役ポリマーであって、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンであり、そしてさらに、ここで、
ｐが０の場合、以下の（ａ）ならびに（ｂ）うちの少なくとも１つが満たされる：
（ａ）ｍは、１である；ならびに、
（ｂ）Ａｒ１、Ａｒ２、Ｑ１、およびＱ２のうちの少なくとも１つは、−ＳＯ３Ｈ、−ＣＯＯＨ、または−Ｐ（Ｏ）ＯＨ２基から選択される置換基；１つ以上の−ＳＯ３Ｈ、−ＣＯＯＨ、または−Ｐ（Ｏ）ＯＨ２基で置換された、Ｃ１〜Ｃ２０ヒドロカルビルまたはヘテロ原子含有Ｃ１〜Ｃ２０ヒドロカルビル；あるいは、有機または無機のスルホン酸塩、カルボン酸塩またはリン酸塩；あるいはそれらの組み合わせで置換される、
共役ポリマー。
【請求項２】
請求項１に記載のポリマーであって、ここで、前記モノマー単位は、以下の式（ＩＩ）：
【化２】
2004534872.tif 000002
の構造を有し、
ここで、Ｗ、Ｘ、Ｙ、Ｚ、Ｘ１、Ｙ１、およびＺ１は、独立して、Ｎ、ＣＨ、およびＣＲ１からなる群より選択され、ここで、Ｒ１は、−（Ｑ）ｑ−（Ｌ）ｐ−Ｎ（Ｑ１Ｑ２）−（Ｑ）ｐ−（Ｌ）ｐ−Ｎ（Ｑ１Ｑ２Ｑ３）＋Ａ−、−ＮＯ２、スルホ（−ＳＯ３Ｈ）、カルボキシル（−ＣＯＯＨ）、ホスホノ（−Ｏ（ＰＯ）（ＯＨ）２）、スルホナト（−ＳＯ２−Ｏ−）、カルボキシラト（−ＣＯＯ−）、ホスホナト（−Ｐ（Ｏ）（Ｏ−）２）、−ＣＮ、ハロ、Ｃ１−Ｃ２０ヒドロカルビル、置換Ｃ１−Ｃ２０ヒドロカルビル、ヘテロ原子含有Ｃ１−Ｃ２０ヒドロカルビル、または置換へテロ原子含有Ｃ１−Ｃ２０ヒドロカルビルであり、そして、さらに、ここで、ＺおよびＺ１は、連結されて環状基を形成し得る、ポリマー。
【請求項３】
前記モノマー単位が、以下の構造（ＩＩＩ）：
【化３】
2004534872.tif 000003
を有する、請求項２に記載のポリマー。
【請求項４】
前記モノマー単位が、以下の構造（ＩＶ）：
【化４】
2004534872.tif 000004
を有する、請求項２に記載のポリマー。
【請求項５】
請求項１に記載のポリマーであって、ここで、前記モノマー単位は、以下の構造（Ｖ）：
【化５】
2004534872.tif 000005
を有し、
ここで、ｐは、０または１であり、Ａｒ３は、１〜３個の芳香族環を含む、アリーレン、ヘテロアリーレン、置換アリーレン、または置換へテロアリーレンであり、Ａｒ４およびＡｒ５は、独立して、１個または２個の芳香族環を含む、アリール、ヘテロアリール、置換アリール、および置換へテロアリールからなる群より選択され、そしてＷ、Ｘ、Ｙ，Ｚ，Ｘ１、Ｙ１、およびＺ１は、独立して、Ｎ、ＣＨ、およびＣＲ１からなる群より選択され、ここで、Ｒ１は、−（ＡＲ３）ｐ−Ａｒ４Ａｒ５；Ｃ１−Ｃ１２アルキル；Ｃ１−Ｃ１２アルキル；Ｃ１−Ｃ１２アルコキシ；フルオロ；シアノ；ニトロ；スルホ；カルボキシル；ホスホノ；スルホナト；カルボキシラト；およびホスホナトからなる群より選択されるか；または−ＺおよびＺ１は連結されて、環状基を形成し得る、ポリマー。
【請求項６】
請求項５に記載のポリマーであって、ここで、Ａｒ３、Ａｒ４、Ａｒ５は、１個以上の置換基で置換され、該置換基が、Ｃ１−Ｃ１２アルキル、Ｃ１−Ｃ１２アルキル、Ｃ１−Ｃ１２アルコキシ、フルオロ、シアノ、ニトロ、スルホナト、カルボキシラト、およびホスホナト、およびアルカリ金属スルホナトからなる群より独立して選択される、ポリマー。
【請求項７】
Ａｒ３はフェニレンである、請求項５に記載のポリマー。
【請求項８】
Ｗ、Ｘ、Ｙ、Ｚ、Ｘ１およびＹ１が、各々ＣＨである、請求項５のポリマー。
【請求項９】
ＺおよびＺ１が、ＣＨまたはＣＲ１である、請求項５に記載のポリマー。
【請求項１０】
Ｗ、Ｘ、Ｙ、Ｚ、Ｙ１およびＺ１の少なくとも１個が、Ｎである、請求項５に記載のポリマー。
【請求項１１】
請求項５に記載のポリマーであって、以下の式（ＶＩ）：
【化６】
2004534872.tif 000006
を有し、
ここで、Ｒ２およびＲ３は、独立して、水素；直鎖または分枝鎖のＣ４−Ｃ１２；１または２個のシアノ基を含む、シアノ置換Ｃ４−Ｃ１２アルキル；２〜５個のエーテル酸素原子を含むポリエーテル置換基からなる群から選択され、任意の２つの酸素原子は、Ｃ１−Ｃ３アルキレン連結により分離される、ポリマー。
【請求項１２】
Ｒ２およびＲ３が同じである、請求項１１に記載のポリマー。
【請求項１３】
請求項１１に記載のポリマーであって、ここで、Ｒ２およびＲ３は、水素、４〜１２個の炭素原子を含む直鎖もしくは分枝鎖のアルキル置換基、４〜１０個の炭素原子の直鎖もしくは分枝鎖のアルキル基に１または２個のシアノ基を含むシアノ置換アルキル、および互いに１、２、または３個の炭素アルキレンブリッジで隔てられた、２〜５個のエーテル酸素原子を含むポリエーテル置換基からなる群より選択される、ポリマー。
【請求項１４】
Ｒ１が、アルコキシである、請求項５に記載のポリマー。
【請求項１５】
Ｒ１が、ポリエーテル置換基である、請求項５に記載のポリマー。
【請求項１６】
Ａｒ４およびＡｒ５が、独立して、非置換フェニル、ならびにＣ１−Ｃ１２アルキル基、フッ素化Ｃ１−Ｃ１２アルキル基、Ｃ１−Ｃ１２アルコキシ基、フルオロ基、シアノ基、ニトロ基、スルホネート基、カルボキシレート基、およびホスホネート基からなる群より選択される少なくとも１つの置換基で置換されたフェニルからなる群より選択される、請求項５に記載のポリマー。
【請求項１７】
ホモポリマーの形態である、請求項１に記載のポリマー。
【請求項１８】
少なくとも１つのさらなる型のモノマー単位を含むコポリマーの形態である、請求項１に記載のポリマー。
【請求項１９】
前記コポリマーが、非共役連結により隔てられた、２個以上の共役セグメントからなる、請求項１８に記載のポリマー。
【請求項２０】
前記少なくとも１つのさらなる型のモノマー単位が、ビニレン、アリーレン、ヘテロ原子含有アリーレン、置換アリーレン、置換へテロ原子含有アリーレン、およびこれらの組み合わせからなる群より選択される、請求項１８に記載のポリマー。
【請求項２１】
前記少なくとも１つのさらなる型のモノマー単位が、単環式、二環式、または多環式である、請求項１８に記載のポリマー。
【請求項２２】
請求項２０に記載のポリマーであって、ここで、前記少なくとも１つのさらなる型のモノマー単位が、必要に応じて、４〜１２個の炭素原子を含む直鎖もしくは分枝鎖のアルキル置換基、４〜１０個の炭素原子の直鎖もしくは分枝鎖のアルキル基に１または２個のシアノ基を含むシアノ置換アルキル置換基、あるいは１、２、または３個の炭素アルキレンブリッジによって互いに隔てられた２〜５個のエーテル酸素原子を含むポリエーテル置換基で９，９−二置換された、フルオレニル部分である、ポリマー。
【請求項２３】
前記少なくとも１つのさらなる型のモノマー単位が、ビニレンモノマー単位またはフェニレンビニレンモノマー単位である、請求項２０に記載のポリマー。
【請求項２４】
請求項２０に記載のポリマーであって、前記少なくとも１つのさらなる型のモノマー単位が、構造−［Ｍ３−（ＣＨ＝ＣＨ−）ｗＭ４］−を有し、ここで、ｗは０または１であり、そしてＭ３およびＭ４が、独立して、シクロペンタジエン、Ｓ、ＯおよびＮから選択される１、２、または３個のヘテロ原子を含む５員環の複素環；Ｓ、ＯおよびＮから選択される１、２、３、または４個のヘテロ原子を含む６員環の複素環からなる群より選択され、ここでＭ３もしくはＭ４のいずれか、または両方が、必要に応じて、Ｃ１−Ｃ１２アルキル、Ｃ１−Ｃ１２アルコキシ、および−（Ａｒ３）ｐＮ（Ａｒ４Ａｒ５）部分から選択される１または２個の置換基で置換される、ポリマー。
【請求項２５】
請求項１に記載のポリマーまたはコポリマーを含む半導性組成物。
【請求項２６】
少なくとも１つの混合物および以下の式（Ｉ）：
【化７】
2004534872.tif 000007
の構造を有するモノマー単位からなるポリマーを含む半導性組成物であって、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
半導性組成物。
【請求項２７】
前記混合物は、電圧が前記組成物を横切って印加される場合、電荷および／またはエネルギー遷移が、該混合物と前記ポリマーとの間で生じるように選択される、請求項２６に記載の組成物。
【請求項２８】
前記混合物が、第２のポリマーである、請求項２７に記載の組成物。
【請求項２９】
前記混合物が、Ｃ６０、より高次のフラーレン、およびそれらの混合物からなる群より選択される、フラーレンである、請求項２７に記載の組成物。
【請求項３０】
前記フラーレンが、ナノチューブである、請求項２９に記載の組成物。
【請求項３１】
少なくとも１つの色変更因子、安定性向上剤、架橋剤、およびイオン化可能な種をさらに含む、請求項２６に記載の組成物。
【請求項３２】
少なくとも１つのルミネセンスドーパントをさらに含む、請求項２６に記載の組成物。
【請求項３３】
前記ルミネセンスドーパントが、リン光色素または蛍光色素である、請求項３２に記載の組成物。
【請求項３４】
前記蛍光色素が、シアニン色素、メロシアニン色素、シアニン錯体色素、メロシアニン錯体色素、オキソノール色素、ヘミオキソノール色素、スチリル色素、メロスチリル色素、ストレプトシアニン色素、およびクマリン色素からなる群より選択される、請求項３３に記載の組成物。
【請求項３５】
前記蛍光色素が、４−ジシアノ−メチレン−４Ｈ−ピランおよび４−ジシアノメチレン−４Ｈ−チオピランからなる群より選択される、請求項３３に記載の組成物。
【請求項３６】
前記リン光色素が、二座配位子または四座配位子および遷移金属またはランタニドを含む金属錯体からなる群より選択される、請求項３３に記載の組成物。
【請求項３７】
前記金属が、イリジウム、オスミウム、プラチナ、タングステン、ユーロピウムおよび金からなる群から選択される、請求項３６に記載の組成物。
【請求項３８】
前記二座配位子が、２−フェニルピリジン、２，２’−ビピリジン、４−フェニルピリミジン、２−チエニルピリジン、ベンゾキノリン、アセチルアセトネート、および２−フェニルベンゾチアゾールからなる群より選択される、請求項３７に記載の組成物。
【請求項３９】
前記四座配位子リガンドが、ポルフィリンである、請求項３７に記載の組成物。
【請求項４０】
前記ポルフィリンが、テトラベンゾポルフィリン（ＴＢＰ）、テトラナフタロポルフィリン（ＴＮＰ）、テトラフェニルテトラベンゾポルフィリン（ＴＰＴＢＰ）およびオクタエチルポルフィンからなる群より選択される、請求項３９に記載の組成物。
【請求項４１】
前記ポルフィリンが、プラチナ２，３，７，８，１２，１３，１７，１８−オクタエチル−２１Ｈ，２３Ｈ−ポルフィリンである、請求項４０に記載の組成物。
【請求項４２】
前記金属錯体が、二価金属マレオニトリルジチオレート錯体である、請求項３６に記載の組成物。
【請求項４３】
前記金属錯体が、トリス（アセチルアセトナト）（モノフェナントロリン）ユーロピウムである、請求項３６に記載の組成物。
【請求項４４】
請求項３２に記載の組成物であって、前記ルミネセンスドーパントが、デカサイクレン、ジフェニルアントラセン、ジベンズアントラセン、ペンタセン、ジベンズペンタセン、ビス（フェニルエチニル）アントラセン、ナフタセン、およびビス（フェニルエチニル）ナフタセンのような置換ナフタセン、ペンタフェニルシクロペンタジエン、テトラフェニルシクロペンタジエン、ルブレン、ならびにこれらの組み合わせからなる群より選択される、組成物。
【請求項４５】
ドープ共役ポリマーからなる導電性組成物において、改良点としては、以下の式（Ｉ）：
【化８】
2004534872.tif 000008
の構造を有するモノマー単位からなるポリマーまたはコポリマーを用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
半導性組成物。
【請求項４６】
正孔注入電極と電子注入電極との間に配置された有機光放出層を有するエレクトロルミネセンスデバイスにおいて、改良点としては、請求項１に記載のポリマーまたはコポリマーからなる有機光放出層を用いることを包含する、エレクトロルミネセンスデバイス。
【請求項４７】
ゲート電極、ソース電極、ドレイン電極、および該ソース電極および該ドレイン電極と電気的に接続しているチャネルを備える電界効果トランジスターにおいて、改良点としては、以下の式（Ｉ）：
【化９】
2004534872.tif 000009
の構造を有するモノマー単位からなるポリマーまたはコポリマーを含むチャネルを用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
電界効果トランジスター。
【請求項４８】
第１の電極と第２の電極との間に配置された半導性層、および該電極間を流れる光電流を検出するための手段からなる光検出器デバイスにおいて、改良点としては、以下の式（Ｉ）：
【化１０】
2004534872.tif 000010
の構造を有するモノマー単位からなるポリマーまたはコポリマーからなる半導性層を用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
光検出器デバイス。
【請求項４９】
第１の電極、該第１の電極上に提供される半導性層、および該半導性層の光発生表面上に提供される第２の電極からなる、電力を発生させるために有用な光起電性デバイスにおいて、改良点としては、以下の式（Ｉ）：
【化１１】
2004534872.tif 000011
の構造を有するモノマー単位からなるポリマーまたはコポリマーからなる半導性層を用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
光起電性デバイス。
【請求項５０】
導電性透明物質または導電性半透明基材、該基材上に配置された薄膜もしくは共役ポリマーおよびイオン化可能種、ならびに該薄膜上に配置された電極からなる発光電気化学電池において、改良点としては、以下の式（Ｉ）：
【化１２】
2004534872.tif 000012
の構造を有するモノマー単位からなるポリマーまたはコポリマーを用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
発光電気化学電池。
【請求項５１】
対電極、作用電極、および該作用電極と該対電極との間に電位を印加するか、または該作用電極と該対電極との間の電位を測定するための手段を備える電気化学センサにおいて、改良点としては、以下の式（Ｉ）：
【化１３】
2004534872.tif 000013
の構造を有するモノマー単位からなるポリマーまたはコポリマーを用いることを包含し、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
Ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
電気化学センサ。
【請求項５２】
空胴放射エレクトロルミネセンスデバイスであって、該デバイスは、
正孔注入電極層；
電子注入電極層；
該正孔注入電極層と該電子注入電極層との間に挿入された誘電層；ならびに、
少なくとも誘電層および少なくとも１つの電極層を通して延び、そして正孔注入電極領域、電子注入電極領域、および誘電領域を含む内部空胴面を有する、空胴を備え、
ここで、ポリマーまたはコポリマーを含むエレクトロルミネセンスコーティング材料が、該内部空胴面の正孔注入領域および電子注入領域と電気的に接触し、そしてここで、
該ポリマーおよびコポリマーは、以下の式（Ｉ）：
【化１４】
2004534872.tif 000014
の構造を有するモノマー単位からなり、
ここで：
Ａｒ１およびＡｒ２は、独立して、単環式、二環式、および多環式のアリーレン、ヘテロアリーレン、置換されたアリーレンおよび置換されたヘテロアリーレンからなる群より選択され；
Ｌは、アルキレン、アルケニレン、置換アルキレン、置換アルケニレン、ヘテロアルキレン、ヘテロアルケニレン、置換へテロアルキレン、置換へテロアルケニレン、アリーレン、ヘテロアリーレン、置換アリーレン、置換へテロアリーレン、またはこれらの組み合わせであり；
Ｑは、ヘテロ原子であり；
ｍは、０または１であり；
ｐは、０または１であり、そしてｑは、０または１であり、ただし、ｐが０の場合、ｑは０であり；
ｘは、０または１であり；
Ｑ１およびＱ２は、独立して、Ｈ、アリール、ヘテロアリール、置換アリール、置換へテロアリール、アルキル、置換アルキル、ヘテロアルキル、および置換へテロアルキルからなる群より選択され；そしてＱ３は、アルキル、置換アルキル、ヘテロアルキル、および置換ヘテロアルキルからなる群より選択され、ただし、ｍが１である場合、Ｑ１およびＱ２は、Ｈ以外であり；そして、
Ａ−は、負に荷電した対イオンである、
空胴放射エレクトロルミネセンスデバイス。
【請求項５３】
ポリ（アリーレン）骨格からなる共役ポリマーであって、該ポリ（アリーレン）骨格は、繰返しモノマー単位−［Ａｒ１−Ａｒ２］−を含み、かつＡｒ１に直接的または間接的に結合される、−ＮＱ１Ｑ２および−（Ｎ＋Ｑ１Ｑ２Ｑ３）Ａ−から選択される側鎖を有し、
ここで：
Ａｒ１およびＡｒ２は、独立して、単環式、二環式、および多環式のアリーレン基、ヘテロアリーレン基、置換されたアリーレン基および置換されたヘテロアリーレン基からなる群より選択され；
Ｑ１は、アリール、ヘテロアリール、置換アリール、置換ヘテロアリール、アルキル、および置換アルキルからなる群より選択され；
Ｑ２は、Ｈ、アリール、ヘテロアリール、置換アリール、置換ヘテロアリール、アルキル、および置換アルキルからなる群より選択され；そして、
Ｑ３は、アルキルおよび置換アルキルからなる群より選択され、ただし、該側鎖が−（Ｎ＋Ｑ１Ｑ２Ｑ３）Ａ−である場合、Ｑ２は、Ｈ以外であり；そして、
Ａ−は、負に荷電した対イオンであり、そしてさらに、
該側鎖がＡｒ１に直接的に結合される場合、以下の（ａ）ならびに（ｂ）のうちの少なくとも１つが満たされる：
（ａ）該側鎖が、−（Ｎ＋Ｑ１Ｑ２Ｑ３）Ａ−である；ならびに、
（ｂ）Ａｒ１、Ａｒ２、Ｑ１、およびＱ２のうちの少なくとも１つは、−ＳＯ３Ｈ、−ＣＯＯＨ、または−Ｐ（Ｏ）ＯＨ２基から選択される置換基；１つ以上の−ＳＯ３Ｈ、−ＣＯＯＨ、または−Ｐ（Ｏ）ＯＨ２基で置換された、Ｃ１〜Ｃ２０ヒドロカルビルまたはヘテロ原子含有Ｃ１〜Ｃ２０ヒドロカルビル；あるいは、有機または無機のスルホン酸塩、カルボン酸塩またはリン酸塩；あるいはそれらの組み合わせで置換される、
共役ポリマー。
【請求項５４】
請求項５３に記載のポリマーであって、Ａｒ１およびＡｒ２は、単環式の５員および６員のアリーレン基、ヘテロアリーレン基、置換アリーレン基および置換ヘテロアリーレン基、ならびに連結または縮合された、二環式または三環式のこのような基からなる群より選択される、ポリマー。
【請求項５５】
Ａｒ１およびＡｒ２が、フェニレンおよび置換フェニレンからなる群より選択される、請求項５４に記載のポリマー。
【請求項５６】
Ａｒ１およびＡｒ２が、フェニレンである、請求項５４に記載のポリマー。
【請求項５７】
前記側鎖が、構造−ＮＱ１Ｑ２を有する、請求項５３に記載のポリマー。
【請求項５８】
Ｑ１およびＱ２が、単環式の５員および６員のアリール基、ヘテロアリール基、置換アリール基および置換ヘテロアリール基、ならびに連結または縮合された、二環式または三環式のこのような基からなる群より選択される、請求項５７に記載のポリマー。
【請求項５９】
Ｑ１およびＱ２が、フェニルおよび置換フェニルからなる群より選択される、請求項５８に記載のポリマー。
【請求項６０】
Ｑ１およびＱ２が、フェニルである、請求項５９に記載のポリマー。
【請求項６１】
ポリ（パラフェニレン）骨格からなる共役ポリマーであって、該ポリ（パラフェニレン）骨格は、繰返しモノマー単位−［Ａｒ１−Ａｒ２］を含み、かつＡｒ１に直接的または間接的に結合される構造−ＮＱ１Ｑ２を有する側鎖を有し、
ここで：
Ａｒ１およびＡｒ２は、独立して、フェニレンおよび置換フェニレンからなる群より選択され；そして、
Ｑ１およびＱ２は、フェニルおよび置換フェニルからなる群より独立して選択され；そして、さらにここで、
該側鎖がＡｒ１に直接的に結合される場合、以下の（ａ）ならびに（ｂ）のうちの少なくとも１つが満たされる：
（ａ）側鎖は、−（Ｎ＋Ｑ１Ｑ２Ｑ３）Ａ−であり、ここで、Ｑ３は、アルキル、置換アルキル、ヘテロアルキル、および置換ヘテロアルキルからなる群より選択され、そしてＡ−は、負に荷電した対イオンである；ならびに、
（ｂ）Ａｒ１、Ａｒ２、Ｑ１、およびＱ２のうちの少なくとも１つは、−ＳＯ３Ｈ、−ＣＯＯＨ、または−Ｐ（Ｏ）ＯＨ２基から選択される置換基；１つ以上の−ＳＯ３Ｈ、−ＣＯＯＨ、または−Ｐ（Ｏ）ＯＨ２基で置換された、Ｃ１〜Ｃ２０ヒドロカルビルまたはヘテロ原子含有Ｃ１〜Ｃ２０ヒドロカルビル；あるいは、有機または無機のスルホン酸塩、カルボン酸塩またはリン酸塩；あるいはそれらの組み合わせで置換される、
共役ポリマー。
【請求項６２】
Ａｒ１が、フェニレンであり、そしてＡｒ２が、置換フェニレンである、請求項６１に記載のポリマー。
【請求項６３】
Ａｒ２が、−ＮＱ１Ｑ２で置換されている、請求項６２に記載のポリマー。
【請求項６４】
Ａｒ１およびＡｒ２が、フェニレンであり、そしてＱ１およびＱ２が、フェニルである、請求項６１に記載のポリマー。
【請求項６５】
以下の構造：
【化１５】
2004534872.tif 000015
を有する共液ポリマーであって、
ここで：
Ａｒ４およびＡｒ５は、独立して、アリール基、ヘテロアリール基、置換アリール基、および置換ヘテロアリール基から選択され、各基は、１個または２個の芳香族環を含み；
Ｘ、Ｙ、およびＺは、独立して、Ｎ、ＣＨ、およびＣＲ１からなる群より選択され、ここで、Ｒ１は、−（Ａｒ３）ｎ−ＮＡｒ４Ａｒ５、Ｃ１〜Ｃ１２アルキル、フッ素化Ｃ１〜Ｃ１２アルキル、Ｃ１〜Ｃ１２アルコキシ、フルオロ、シアノ、ニトロ、−ＳＯ３Ｈ、−ＣＯＯＨ、−Ｏ（ＰＯ）（ＯＨ）２、ならびに有機および無機のスルホン酸塩、カルボン酸塩およびリン酸塩からなる群より選択され；そして、
Ｗ、Ｘ１、Ｙ１、およびＺ１は、独立して、ＮおよびＣＨからなる群より選択される、
共役ポリマー。
【請求項６６】
Ｗ、Ｘ、Ｙ、Ｚ、Ｘ１、Ｙ１、およびＺ１が、ＣＨである、請求項６５に記載のポリマー。
【請求項６７】
以下の式（Ｖａ）：
【化１６】
2004534872.tif 000016
の構造を有する、共役ポリマー。